(57)【要約】【課題】成形品の成形荷重の低減及び、割れ等の成形不良の発生の防止を容易に可能な深絞り成形方法を提供する【解決手段】本発明の深絞り成形方法は、ブランク材２Ａの外周部に、前記ブランク材２Ａの他の部分よりも薄い薄肉部２１を形成する薄肉部形成工程と、前記ブランク材２を、開口部１４が設けられた絞り用ダイス１２の上面に載置する載置して、前記絞り用ダイス１２の前記上面と該上面に対して対向配置された皺押さえ部材１３とで、前記ブランク材２の前記外周部を挟持する挟持し、前記絞り用ダイス１２の前記開口部１４の上部に配置された絞り用パンチ１１を下降させることより、前記ブランク材２を前記開口部１４の中に押し込んで、前記ブランク材２を前記開口部１４に沿った形状に変形させて前記ブランク材２を有底筒状に成形する成形工程と、を備える。【選択図】図１
2018118258.tif 000002
【特許請求の範囲】
【請求項１】
ブランク材の外周部に、前記ブランク材の他の部分よりも薄い薄肉部を形成する薄肉部形成工程と、
前記ブランク材を、開口部が設けられた絞り用ダイスの上面に載置して、前記絞り用ダイスの前記上面と該上面に対して対向配置された皺押さえ部材とで、前記ブランク材の前記外周部を挟持し、前記絞り用ダイスの前記開口部の上部に配置された絞り用パンチを下降させることより、前記ブランク材を前記開口部の中に押し込んで、前記ブランク材を前記開口部に沿った形状に変形させて前記ブランク材を有底筒状に成形する成形工程と、
を備える深絞り成形方法。
【請求項２】
前記ブランク材が円板状で、
前記開口部の外周が円形で、
前記絞り用ダイスが円柱状であり、
前記ブランク材を有底円筒状に成形する、
請求項１に記載の深絞り成形方法。
【請求項３】
前記ブランク材が矩形で、
前記開口部の外周が矩形で、
前記絞り用ダイスが角柱状であり、
前記ブランク材を有底角筒状に成形する、
請求項１に記載の深絞り成形方法。
【請求項４】
前記薄肉部が円周溝である、
請求項１から３のいずれか１項に記載の深絞り成形方法。
【請求項５】
前記薄肉部が、前記ブランク材における前記絞り用パンチの先端の角部と当接する部分よりも外周側である、
請求項１から４のいずれか１項に記載の深絞り成形方法。
【請求項６】
外周部に薄肉部を有する、絞り成形用ブランク材。
【発明の詳細な説明】
【技術分野】
【０００１】
本発明は、深絞り成形方法及び深絞り成形用ブランク材に関する。
【背景技術】
【０００２】
従来、金属製の円板状のブランク材から、有底円筒形状（カップ状）の成形品を製造する方法として、深絞り成形が行われている。深絞り成形とは、ブランク材の外周部を、皺押さえ部材（ブランクホルダ）と絞り用ダイスとで挟持し、絞り用パンチによってブランク材を絞り用ダイスに設けられた開口部の内部に押し込み、ブランク材を成形する成形方法である。
【０００３】
ブランク材は、絞り用パンチによって絞り用ダイスの開口部の内部に押し込まれてカップ状に成形されてくると、外周部の径が減少する。このため、ブランク材の外周部の周方向の長さが縮小するので増肉される（厚みが増加する）。ブランク材の外周部が増肉すると、絞り用パンチでの成形荷重が増大する。そして、成形荷重が増加してくると、絞り用パンチの角部等によって押圧される部分の伸び量が多くなり、減肉されて割れが発生する可能性がある。
【０００４】
このような成形荷重の増加や割れ等を防止するために、皺押さえ部材の下面に、絞り用パンチが通過する内縁から外縁に向けて、皺押さえ部材と絞り用ダイスとの間の隙間が大きくなるようにテーパ面を設けているものがある（特許文献１参照）。この特許文献１に記載の技術によると、ブランク材の外周部は、テーパ面の内縁と絞り用ダイスとの間の一定の幅でのみ保持されるので成形荷重を低減することができる。
【先行技術文献】
【特許文献】
【０００５】
【特許文献１】国際公開第２０１３−１８３６５７号公報
【発明の概要】
【発明が解決しようとする課題】
【０００６】
しかし、上記従来技術によると、皺押さえ部材の内面の加工が必要となる。また、テーパ面の形状の最適化が容易ではない。
【０００７】
従って、本発明は、成形品の成形荷重の低減及び、割れ等の成形不良の発生の防止を容易に可能な深絞り成形方法及び深絞り成形用ブランク材を提供することを目的とする。
【課題を解決するための手段】
【０００８】
（１）上記課題を解決するために、本発明は、ブランク材の外周部に、前記ブランク材の他の部分よりも薄い薄肉部を形成する薄肉部形成工程と、前記ブランク材を、開口部が設けられた絞り用ダイスの上面に載置して、前記絞り用ダイスの前記上面と該上面に対して対向配置された皺押さえ部材とで、前記ブランク材の前記外周部を挟持し、前記絞り用ダイスの前記開口部の上部に配置された絞り用パンチを下降させることより、前記ブランク材を前記開口部の中に押し込んで、前記ブランク材を前記開口部に沿った形状に変形させて前記ブランク材を有底筒状に成形する成形工程と、を備える深絞り成形方法を提供する。
【０００９】
（２）上記深絞り成形方法において、前記ブランク材が円板状で、前記開口部の外周が円形で、前記絞り用ダイスが円柱状であり、前記ブランク材を有底円筒状に成形してもよい。
【００１０】
（３）上記深絞り成形方法において、前記ブランク材が矩形で、前記開口部の外周が矩形で、前記絞り用ダイスが角柱状であり、前記ブランク材を有底角筒状に成形してもよい。
【００１１】
（４）上記深絞り成形方法において、前記薄肉部が円周溝であってもよい。
【００１２】
（５）上記深絞り成形方法において、前記薄肉部が、前記ブランク材における前記絞り用パンチの先端の角部と当接する部分よりも外周側であってもよい。
【００１３】
（６）また、上記課題を解決するために、本発明は、外周部に薄肉部を有する、絞り成形用ブランク材を提供する。
【発明の効果】
【００１４】
成形品の成形荷重の低減及び、割れ等の成形不良の発生の防止を容易に可能な深絞り成形方法及び深絞り成形用ブランク材を提供することができる。
【図面の簡単な説明】
【００１５】
【図１】ブランク材に対して深絞りを行う深絞り用金型の概略断面図である．
【図２】ブランク材を示す図で、（ａ）は上面図、（ｂ）は断面図である。
【図３】深絞りにより成型された成形品の断面図である。
【図４】板部材よりブランク材を打ち抜くブランク材打ち抜き工程を示す図である。
【図５】ブランク材に円周溝を形成する溝部形成工程を示す図である。
【図６】円周溝が形成された２種類のブランク材の写真である。
【図７】ブランク材から成形品を成形する成形工程を示す図である。
【図８】ブランク材が押し込まれる際の変形状態を説明する図である。
【図９】ブランク材の外周部が絞り用ダイスと皺押さえ部材との間をすり抜けた状態を示した図であり、（ａ）は比較形態、（ｂ）は本実施形態である。
【図１０】本実施形態に基づいて製造された成形品の写真である。
【発明を実施するための形態】
【００１６】
以下、本発明の一実施形態の深絞り成型方法について、添付図面を参照しながら説明する。図１は、ブランク材に対して深絞りを行う深絞り用金型１の概略断面図である。図２は、ブランク材２を示す図で、（ａ）は上面図、（ｂ）は断面図である。深絞り用金型１は、所定の厚さの金属製の円板状ブランク材２を深絞り加工して、有底円筒形状（カップ状）の成形品２０を成形する金型である。図３は、深絞りにより成型された成形品２０の断面図である。
【００１７】
深絞り用金型１は、ブランク材２を押圧する円柱状の絞り用パンチ１１と、絞り用パンチ１１によって押圧されたブランク材２が押し込まれる開口部１４を有する絞り用ダイス１２と、ブランク材２の外周部を絞り用ダイス１２との間で押圧する皺押さえ部材１３とを備える。
【００１８】
絞り用パンチ１１は、ブランク材２から成形されるカップ状の成形品２０の内径に略等しい外径ｒ１を有する円柱部材である。絞り用パンチ１１の下部の先端の角部１１ａは、成形品２０の底部の形状に相当するＲ（丸みの半径）を有する。絞り用パンチ１１は、絞り用ダイス１２に対して、図中、矢印Ｐで示す上下方向に相対移動可能である。
本実施形態において、絞り用パンチ１１の径ｒ１は５０ｍｍ、絞り用パンチ１１先端の角部１１ａのＲは１０ｍｍである。
【００１９】
絞り用ダイス１２は、所定厚みを有する円環部材で、中央部に絞り用パンチ１１の外径よりも大きな内径ｒ２を有する開口部１４が設けられている。開口部１４の深さ（絞り用ダイス１２の厚み）は、成形品２０の深さ以上である。開口部１４の内径ｒ２は、成形品２０の外径よりわずかに大きい。
絞り用パンチ１１の外径ｒ１と絞り用ダイス１２の開口部１４の内径ｒ２との間のギャップｄ１は、ｄ１＝（ｒ２−ｒ１）／２であり、ブランク材２の板厚ｔ１の１．２〜１．３倍程度であることが好ましい。本実施形態において開口部１４の内径ｒ２は５５ｍｍである。絞り用パンチ１１の径ｒ１は５０ｍｍであるのでｄ１＝（５５−５０）／２＝２．５ｍｍである。ブランク材２の板厚ｔ１は２．０ｍｍであるので、ｄ１はブランク材の厚みの１．２５倍である。また、絞り用ダイス１２の肩部１２ａのＲは１０ｍｍである。
【００２０】
皺押さえ部材１３は、絞り用パンチ１１の上面１２ｂと対向して配置される円環部材である。皺押さえ部材１３には、絞り用ダイス１２と同様に中央部に絞り用パンチ１１と略同径の挿通部１５が設けられている。皺押さえ部材１３は絞り用ダイス１２に対して図１の上下方向Ｑ（Ｐと同一方向）に移動可能であり、絞り用ダイス１２に対して接近又は離間して、ブランク材２を絞り用ダイス１２との間で押圧保持する。
【００２１】
ブランク材２は、本実施形態において、材質Ｓ４５Ｃ（炭素含有量区分０．４５％前後の機械構造用炭素鋼材）、板厚は上述のようにｔ１＝２．０ｍｍ、径ｒ３＝９０ｍｍの円板部材である。このブランク材２には、ブランク材２の縁部からの距離ｄ２＝１３ｍｍである円周を中心として幅ｗ＝４．０ｍｍ、深さｔ２＝１．０ｍｍの円周溝２１が設けられている。
【００２２】
図４は素材である板材２２より、円周溝２１が設けられていない状態のブランク材２Ａを打ち抜くブランク材打ち抜き工程を示す図である。
まず、図４（ａ）に示すように、板厚ｔ１＝２．０ｍｍの板材２２を、ブランク材製造用ダイス３２上に配置する。
そして、図４（ｂ）に示すように、径９０ｍｍの打ち抜き用パンチ３１を用いて、板材２２より、径９０ｍｍの円板状のブランク材２Ａを製造する。
【００２３】
図５はブランク材２Ａに、ブランク材２Ａの他の部分より肉厚が薄い薄肉部となるように円周溝２１を形成する溝部形成工程（薄肉部形成工程）を示す図である。
鍛造用パンチ４１は、ブランク材２Ａと同径以上の円柱部材で、溝部形成用ダイス４２に対して上下動可能で、溝部形成用ダイス４２と対向する側の面に、縁部からの距離ｄ＝１３ｍｍである円周を中心として幅ｗ、高さｔ２＝１．０ｍｍの円周突起４３が設けられている。
本実施形態では、円周突起の幅ｗが幅ｗ＝４．０ｍｍと８．０ｍｍとの２種類の鍛造用パンチ４１を用いて、円周溝２１の幅ｗが幅ｗ＝４．０ｍｍと８．０ｍｍとの２種類のブランク材２を製造する。
【００２４】
なお、本実施形態ではブランク材２に連続する円周溝２１を設けたが、これに限らず、例えば連続していない断続的な溝であってもよい。また、断面がコの字型となる溝形状でなくても良く、断面がＵ字型でもよく、厚みが縁部に行くに従い漸次薄くなるような形状であってもよい。
【００２５】
まず、図５（ａ）に示すように、円周溝２１が設けられていない状態のブランク材２Ａを、溝部形成用ダイス４２上に載置する。
【００２６】
次いで、図５（ｂ）に示すように、鍛造用パンチ４１を下降させ、ブランク材２Ａを押圧して、ブランク材２Ａの上面に、縁部からの距離ｄ＝１３ｍｍである円周を中心として幅ｗ、高さｔ２＝１．０ｍｍの円周溝２１を形成する。
【００２７】
そして、図５（ｃ）に示すように、鍛造用パンチ４１を上昇させ、溝付きのブランク材２を製造する。なお、円周溝２１を形成する方法はこれに限定されず、切削等であってもいい。
【００２８】
図６はこのようにして円周溝が形成された２種類のブランク材２の写真である。図中２ａが、幅ｗ＝４．０ｍｍの円周溝２１が形成されたブランク材２ａ、図中２ｂが、幅ｗ＝８．０ｍｍの円周溝２１が形成されたブランク材２ｂである。
【００２９】
図７はブランク材２から成形品２０を成形する成形工程を示す図である。
まず、図７（ａ）に示すように、ブランク材２を、絞り用ダイス１２上に配置する。次いで、ブランク材２の外周部を絞り用ダイス１２と皺押さえ部材１３とで挟持する。
そして、絞り用パンチ１１を下降させてブランク材２に接触させる。
【００３０】
図７（ｂ）に示すように、絞り用パンチ１１を更に下降させる。そうすると、ブランク材２は絞り用パンチ１１により押圧されて開口部１４の内部へと押し込まれていく。
【００３１】
図８はブランク材２が押し込まれる際の変形状態を説明する図である。なお、図８において円周溝２１の図示は省略する。図８（ａ）は絞り用パンチ１１により開口部１４へ押し込まれる前の状態のブランク材２の断面図である。図８（ｂ）は絞り用パンチ１１により開口部１４へ押し込まれて行く途中の状態のブランク材２の断面図である。図８（ｃ）は絞り用パンチ１１により開口部１４へ押し込まれて行く途中の状態のブランク材２の平面図である。
【００３２】
図示するように、押し込まれる前の状態のブランク材２の位置ａの部分は、押し込まれていく途中で、位置Ａへ移動する。
このとき、押し込まれていく途中におけるブランク材２位置Ａの部分の周方向の長さは、押し込まれる前の状態のブランク材２の位置ａの部分の周方向の長さより短くなる。すなわち、ブランク材２の位置ａの部分には、位置Ａに移動する際に、内径側に移動することによって皺押さえ部材１３との摩擦力やブランク材２の変形抵抗によって径方向の力σｒ１が加わる。位置ａの部分が内径側に移動すると、径が小さくなるので、周方向の長さが縮む方向の力σθ１が加わり、圧縮されて増肉する（厚みが増加する）。位置ｂ、位置ｃの部分も、位置ａほどではないが同様に圧縮されて増肉する。
【００３３】
一方、絞り用パンチ１１の角部に押圧される部分の周囲である、ブランク材２の位置ｄの部分は、押し込まれていく途中で、位置Ｄへ移動する。このとき、押し込まれていく途中の位置Ｄの周方向の長さは、押し込まれる前の状態のブランク材２の位置ｄの部分の周方向の長さより長くなる。
また、押し込まれていく途中の位置Ｄの径方向の部分は、押し込まれる前の状態のブランク材２の位置ｄの部分よりも外周方向に引っ張られて伸びる。すなわち、ブランク材２の位置ｄの部分は、位置Ｄに移動する際に、周方向に伸びる力σθ２が加わり、径方向にも延びる力σｒ２の力加わり、減肉（厚みが減少）する。
【００３４】
（効果１）
図９は、図８の状態からブランク材２が更に絞り用パンチ１１によって開口部１４の内部に押し込まれて、ブランク材２の外周部が絞り用ダイス１２と皺押さえ部材１３との間をすり抜けた状態を示した図である。（ａ）は比較形態、（ｂ）は本実施形態である。
【００３５】
まず、比較形態について説明する。上述のようにブランク材２’の外周部は、径が縮小するので、増肉する。そうすると、図中点線で囲む厚みが増加した外周部は、絞り用パンチ１１及び絞り用ダイス１２の側面との接触面圧が増加する。接触面圧が増加すると、絞り用パンチ１１を更に押し込んで、所望の深さの成形品２０を成形する際の成形荷重が増大する。
【００３６】
本実施形態の場合、比較形態と同様にブランク材２の外周部は、径が縮小するので、増肉する。しかし、増肉する部分又はその近傍に円周溝２１が設けられているので、増肉した材料が円周溝２１が形成された部分に流動し、絞り用パンチ１１及び絞り用ダイス１２の側面との接触面圧の増加を低減できる。
【００３７】
したがって、絞り用パンチ１１による成形荷重を比較形態と比べて低減することができる。
【００３８】
（効果２）
また、円周溝２１が、成形品における縦壁部となる部分に移動する際に、図８で示す径方向に力σｒ１が加わる。円周溝２１は厚みが薄いので、同じ厚みの場合よりも伸びやすい。このため、比較形態と比べてより深い（絞り比の高い）成形品２０を製造することができる。
【００３９】
（効果３）
上述の図８で説明したように、ブランク材２の角部（位置ｄの近傍）は、押し込まれる際に減肉される。比較形態では、外周部が肉厚になって押圧方向に伸びにくくなるので、絞り用パンチ１１の下降に伴い、減肉された角部が伸びることになり、角部に割れが生じる可能性がある。
本実施形態では、比較形態と同様に、押し込まれる際に、角部は薄肉になる。しかし、角部のみならず溝部も薄肉であるので角部だけが伸びることがなく、角部が割れる可能性が低減される。
【００４０】
図１０は、上述した本実施形態のブランク材及び深絞り成形方法に基づいて製造された成形品２０の写真である。尚、成形工程における皺押さえ力は５ｋＮとした。図１０（ａ）の成形品２０Ａは、初期の溝幅が４．０ｍｍのブランク材２ａより成型した成形品２０Ａで、成形高さ３１．３ｍｍの容器が成形できた。図１０（ｂ）の成形品２０Ｂは、初期の溝幅が８．０ｍｍのブランク材２ｂより成型した成形品２０Ｂで、成形高さが３１．８ｍｍとなり、より深い容器の成形が可能となった。溝幅の変化としては成形品２０Ａの場合、初期溝幅４．０ｍｍであったものが成形後には４．６ｍｍになった。成形品２０Ｂの場合、初期溝幅８．０ｍｍであったものが９．２ｍｍに増加しており、溝部が絞り加工時に伸ばされることで、絞り比を高くすることができた。
【００４１】
比較例として溝の付与を行わないフラットなブランク材２にて絞り加工を実施した。比較例によると、同一の絞り加工力で成形した場合の成形高さは３１．０ｍｍとなり、溝付与加工により一般的な絞り加工より高さの高い容器を成形可能であることがわかった。
【００４２】
以上、本実施形態について説明したが、本発明の深絞り成型方法は、例えば切削レスのベアリング用の溝の形成にも用いることができる。
すなわち、ベアリングの溝は、縦壁部分に凹状に成形される。そして、この凹状の溝にバアリングの球が配置される。ここで、縦壁部への凹溝の成形は、金型が抜けなくなってしまうので、一般的には鍛造や板金加工で行うことができない。このため、切削加工で成形する方法が採用されているが、切削加工は時間を要するためコストが高い。
これに対し、本発明の深絞り成形方法を用い、まず、図５と同様に溝部形成工程（薄肉部形成工程）において、ブランク材に円周溝を形成する。ただし、この際、溝部の断面は図５のような矩形ではなく半円形となるように円周溝を形成する。そして、円周溝が形成されたブランク材を図７のような成形工程により有底円筒状に成形して円周溝を縦壁に移動させる。その後、底部を切断することにより、円筒部材にベアリング用の溝を形成することができる。
このように、切削レスでベアリング用の溝を形成することにより、生産タクトの向上やコスト削減が可能となる。
また、本実施形態では、円板状のブランク材を用い、開口部の外周を円形とし、円柱状の絞り用ダイスを用いてブランク材を有底円筒状に成形したが、これに限らない。すなわち、矩形のブランク材を用い、開口部の外周を矩形とし、角柱状の絞り用ダイスを用いてブランク材を有底角筒状に成形してもよい。
【符号の説明】
【００４３】
１    深絞り用金型
２    ブランク材
２Ａ    ブランク材
２ａ    ブランク材
２ｂ    ブランク材
１１    絞り用パンチ
１２    絞り用ダイス
１３    皺押さえ部材
１４    開口部
２０，２０Ａ，２０Ｂ    成形品
２１    円周溝
【図１】
2018118258.tif 000003
【図２】
2018118258.tif 000004
【図３】
2018118258.tif 000005
【図４】
2018118258.tif 000006
【図５】
2018118258.tif 000007
【図６】
2018118258.tif 000008
【図７】
2018118258.tif 000009
【図８】
2018118258.tif 000010
【図９】
2018118258.tif 000011
【図１０】
2018118258.tif 000012